ШПАКЛЕВКА
PUTTY

Изобретение касается составов шпаклевок для выравнивания поверхностей бетонных изделий.
Известна шпаклевка, мас.%: жидкое стекло 18-20; мел молотый 30-40; бутадиенстирольный латекс 8-12; вода 14-16; молотый стеклобой 18-24 [1].
Задача изобретения состоит в увеличении срока службы шпаклевки при сохранении высокой адгезии, упрощении приготовления шпаклевки.
Технический результат достигается тем, что шпаклевка, содержащая жидкое стекло, мел молотый и стекло молотое, содержит указанные компоненты, при следующем их соотношении, мас.%: жидкое стекло 50-60; мел молотый 5-10; стекло молотое 35-40.
В таблице приведены составы шпаклевки.
Компоненты
Состав, мас.%:
1
2
Жидкое стекло
50
60
Мел
10
5
Стекло молотое
40
35
В составе шпаклевки может быть использовано любое силикатное стекло (бой): тарное, листовое, сортовое, медицинское и др. В данном примере - листовое стекло дробят и размалывают до прохождения через сетку №014. Мел размалывают до прохождения через сетку №014. Сухие компоненты смешивают, к смеси добавляют жидкое стекло и еще раз перемешивают. В качестве жидкого стекла используют любое товарное стекло - натриевое или калиевое, в данном примере - натриевое с силикатным модулем 2,4 и удельным весом 1,3. Шпаклевку необходимо использовать в течение 30 мин с момента приготовления. Полученной шпаклевкой заполняют раковины и неровности поверхности бетонных изделий и сушат в естественных условиях в течение 24-48 ч.
Срок службы предлагаемой шпаклевки - не менее 5 лет, в то время как в прототипе - приблизительно 3 года.
Источник информации
1. RU 2339596 С1, 27.11.2008.